(57)【要約】      （修正有）【課題】対象物質を含む１種類の濃度の懸濁液を、基材上に載置した所定の構造を有するマスク材上に加えることにより、物質の沈降を利用して、分布形状と分布密度の複数の組み合わせ条件を有する当該物質の子集団群を多種大量に形成する方法を提供する。【解決手段】微細な粒子あるいは分子の集団を、分布形状と分布面密度を規定して、基材６上に形成する方法であって、目的とする分布形状と、分布密度に応じて設計される、傾斜付き壁構造４を有する貫通孔を並列配置したマスク材１を準備し、当該物質の溶液あるいは懸濁液を、前記マスク材１上に載置し、マスク材１の傾斜付き壁構造４によって規定される領域内に当該物質を沈降させることにより、前記壁構造４の上部境界２によって囲まれた領域を通過して、傾斜付き壁面に沿って沈降する物質が、壁構造４の下部境界３によって囲まれた、基材６上の所定領域内に堆積する方法。【選択図】図１
2010068728.tif 000002
【特許請求の範囲】
【請求項１】
微細な粒子あるいは分子の集団を、分布形状と分布面密度を規定して、基材上に形成する方法であって、目的とする分布形状と、分布密度に応じて設計される、傾斜付き壁構造を有する貫通孔を並列配置したマスク材を準備し、当該物質の溶液あるいは懸濁液を、前記基材上に密着させた前記マスク材上に載置し、マスク材の傾斜付き壁構造によって規定される領域内に当該物質を沈降させることにより、前記壁構造の上部境界によって囲まれた領域を通過して、傾斜付き壁面に沿って沈降する物質が、壁構造の下部境界によって囲まれた、基材上の所定領域内に堆積することを特徴とする任意の分布形状と分布密度を有する分子または粒子の集団を同時に多種大量生成する方法。
【請求項２】
請求項１の方法であって、前記微細粒子あるいは分子が、細胞、タンパク質、核酸、生体由来高分子、金属微粒子、半導体微粒子、セラミック微粒子、樹脂微粒子のいずれかを含むことを特徴とする任意の分布形状と分布密度を有する分子または粒子の集団を同時に多種大量生成する方法。
【請求項３】
請求項１の方法であって、当該物質を溶解、あるいは懸濁させる液体が、マスク材と反応しない液体であることを特徴とする任意の分布形状と分布密度を有する分子または粒子の集団を同時に多種大量生成する方法。
【請求項４】
請求項１の方法であって、前記マスク材上の壁構造の上部境界線に沿って、壁構造の上面に溝を有するものを用いていることを特徴とする任意の分布形状と分布密度を有する分子または粒子の集団を同時に多種大量生成する方法。
【請求項５】
請求項１の方法であって、前記マスク材の壁構造の表面が、対象物質の接着を抑制する材料で作製されているものを用いていることを特徴とする任意の分布形状と分布密度を有する分子または粒子の集団を同時に多種大量生成する方法。
【請求項６】
請求項１の方法であって、前記マスク材を載置する前記基材の全部又は一部が、多孔質材、繊維材、ゲル材のいずれか、または、これらの組み合わせたものを用いていることを特徴とする任意の分布形状と分布密度を有する分子または粒子の集団を同時に多種大量生成する方法。
【請求項７】
請求項１〜請求項６に記載の微細な粒子あるいは分子の集団を、分布形状と分布面密度を規定して、基材上に形成する方法に使用するマスク材であって、前記マスク材は上部開口面と下部開口面の形状を独立に任意に規定し、その間を傾斜付き壁構造によって繋いだ形状として構成されていることを特徴とするマスク材。
【請求項８】
前記マスク材の壁構造の上部境界線に沿って、壁構造の上面に溝を形成したことを特徴とする請求項７に記載のマスク材。
【請求項９】
前記マスク材の壁構造の表面が、対象物質の接着を抑制する材料で作製されていることを特徴とする請求項７または８に記載のマスク材。
【発明の詳細な説明】
【技術分野】
【０００１】
本発明は、微細な粒子あるいは分子の集団を、分布形状と分布密度を規定して、基材上に形成する方法に係り、より詳細には、当該物質の溶液あるいは懸濁液から、物質の沈降を利用して、複数条件の分布形状と分布密度を有する当該物質の子集団群を、１回の操作で、同一の基材上に多種大量形成することができる方法と、その方法を実施するためのデバイス（以下マスク材という）に関するものである。
【背景技術】
【０００２】
微細な粒子あるいは分子の集団を、規定の分布形状と分布密度で基材上に形成する過程は、多くの分野で重要となってきている。
例えば、再生医療研究では、細胞の生体内での機能を生体外で再現するため、細胞を３次元的に集合させて、培養する研究が盛んになってきている。そのための一般的手法としては、細胞の接着を防ぐ表面処理を施した容器内で細胞を浮遊状態で培養し、流体の揺動と細胞同士の接着力によって、微小な球状に自己集合させる手法や、細胞が３次元的に自由に移動できるゲル材料内で培養し、自己組織化させる手法などがある。しかし、これらの手法では、集合体の形成がランダムに起こるため、同一の容器内であっても、形成される集合体のサイズは、１０μｍから数１００μｍまでと、大きく分散する。
【０００３】
規定のサイズを有する細胞の集合体を形成する手法として、〔１〕微小な円筒容器を用いるものや、〔２〕微小貫通孔を有する基板（基材）を用いる手法などがある。これらはいずれも、平坦な基材上に微細な孔構造を作製し、その上に対象細胞を懸濁した液体を加えることにより、細胞が基材底面に向かって沈降し、最終的に、孔構造の規定する形状内で細胞集合体を形成させるものである。
【０００４】
微細な粒子あるいは分子の集団を、規定の分布形状と分布密度で形成する過程が必要となる分野としては、前記以外にも、遺伝子導入剤などの生化学試薬を、培養中の細胞に対して、局所的に規定の濃度で作用させる技術が、細胞の分化を誘導する上で、極めて重要となってきている。あるいは、電子産業分野でも、金属ナノ粒子などの機能性材料を、規定のパターンと密度で基板（基材）上に堆積させる技術が、新たな回路基板作製プロセスとして注目されている。
【０００５】
上記技術に関連した特許公報の例として以下のものがある。
【特許文献１】特許公開２００６−５５０６９
【特許文献２】特許公開２００６−１２２０１２
【発明の開示】
【発明が解決しようとする課題】
【０００６】
対象とする物質や、目的とする機能によって、対象物質の集合体の分布形状及び、分布密度の最適値は異なる。よって、形状と密度の多数の組み合わせについて集合体を形成させ、最適値を実験的に検討しなければならない。従来手法では、原理上、集合体の形状に関しては、１枚の基板（基材）上に複数形状の孔構造を作製することにより、一括して多種類の形状の集合体を形成させることが可能である。
しかし、分布密度に関しては、複数の基板（基材）を用意し、基板ごとに、対象物質の濃度の異なる溶液あるいは懸濁液を用いて集合体を形成させなければならない。
また、従来手法では、隣接する孔構造の間が平坦面となっているため、孔以外の部分にも対象物質が堆積し、それらは集合体形成に利用されないため、対象物質の利用効率が低い。
さらに、従来手法では、初期に微小容器や孔以外の部分に堆積した物質が、周囲の液体の揺動により、その後の集合体形成中に孔内に侵入し、集合体の安定的形成を乱す要因となる。
【０００７】
従って、本発明が解決しようとしている課題の一つは、対象物質を含む１種類の濃度の母溶液あるいは懸濁液を、基材上に載置した所定の構造を有するマスク材上に加えることにより、物質の沈降を利用して、分布形状と分布密度の複数の組み合わせ条件を有する当該物質の子集団群を、同一の基材上に多種大量形成することができる方法及び、そのためのマスク材を提供することである。
本発明のもう１つの課題は、上記の如き手法であって、目的とする領域外に堆積する、集団形成に利用されない物質の割合を削減することにより、物質の利用効率を改善する方法及び、そのためのマスク材を提供することである。
本発明のさらにもう１つの課題は、前記の如き方法であって、初期段階で、目的とする領域外に堆積した物質が、その後の流体の揺動などによって、目的領域内に侵入することを防ぐことのできる方法及び、そのためのマスク材を提供することである。
【０００８】
上記の課題は、本発明によれば、当該物質の溶液あるいは懸濁液から、複数条件の分布形状と分布密度を有する当該物質の子集団群を、同一の基材上に多種大量形成することができる方法であって、目的とする分布形状と分布密度に応じて設計される傾斜付き壁構造を有するマスク材を作製する過程と、当該物質の溶液あるいは懸濁液を、対象基材上に載置した前記マスク材に加え、傾斜付き壁構造によって規定される領域内に当該物質を沈降させる過程とを含み、これにより壁構造の上部境界によって囲まれた領域内を通過して沈降する物質が、壁構造の下部境界によって囲まれた所定の領域内に集積されることを特徴とする方法により達成される。
【課題を解決するための手段】
【０００９】
このため、本発明が採用した技術解決手段は、
微細な粒子あるいは分子の集団を、分布形状と分布面密度を規定して、基材上に形成する方法であって、目的とする分布形状と、分布密度に応じて設計される、傾斜付き壁構造を有する貫通孔を並列配置したマスク材を準備し、当該物質の溶液あるいは懸濁液を、前記基材上に密着させた前記マスク材上に載置し、マスク材の傾斜付き壁構造によって規定される領域内に当該物質を沈降させることにより、前記壁構造の上部境界によって囲まれた領域を通過して、傾斜付き壁面に沿って沈降する物質が、壁構造の下部境界によって囲まれた、基材上の所定領域内に堆積することを特徴とする任意の分布形状と分布密度を有する分子または粒子の集団を同時に多種大量生成する方法である。
また、前記微細粒子あるいは分子が、細胞、タンパク質、核酸、生体由来高分子、金属微粒子、半導体微粒子、セラミック微粒子、樹脂微粒子のいずれかを含むことを特徴とする任意の分布形状と分布密度を有する分子または粒子の集団を同時に多種大量生成する方法である。
また、当該物質を溶解、あるいは懸濁させる液体が、マスク材と反応しない液体であることを特徴とする任意の分布形状と分布密度を有する分子または粒子の集団を同時に多種大量生成する方法である。
また、前記マスク材上の壁構造の上部境界線に沿って、壁構造の上面に溝を有するものを用いていることを特徴とする任意の分布形状と分布密度を有する分子または粒子の集団を同時に多種大量生成する方法である。
また、前記マスク材の壁構造の表面が、対象物質の接着を抑制する材料で作製されているものを用いていることを特徴とする任意の分布形状と分布密度を有する分子または粒子の集団を同時に多種大量生成する方法である。
また、前記マスク材を載置する前記基板の全部又は一部が、多孔質材、繊維材、ゲル材のいずれか、または、これらの組み合わせたものを用いていることを特徴とする任意の分布形状と分布密度を有する分子または粒子の集団を同時に多種大量生成する方法である。
また、微細な粒子あるいは分子の集団を、分布形状と分布面密度を規定して、基材上に形成する方法に使用するマスク材であって、前記マスク材は上部開口面と下部開口面の形状を独立に任意に規定し、その間を傾斜付き壁構造によって繋いだ形状として構成されていることを特徴とするマスク材である。
また、前記マスク材の壁構造の上部境界線に沿って、壁構造の上面に溝を形成したことを特徴とするマスク材である。
また、前記マスク材の壁構造の表面が、対象物質の接着を抑制する材料で作製されていることを特徴とするマスク材である。
【発明の効果】
【００１０】
本発明によれば、以下のような優れた効果を奏することができる。
１）１種類の濃度の当該物質の溶液又は懸濁液から、任意の分布形状と分布密度を有する当該物質の集団群を、様々な材料の基材表面に、１回の操作で、多種大量に一括形成することが可能となり、結果として、多種多量の形状と密度の組み合わせ条件の解析を効率的に行うことが可能となる。
２）また、本発明の手法によれば、操作に用いる当該物質のほぼ全量が集団形成に利用される。結果として、高価な物質、希少な物質の使用量を節約できる。
【発明を実施するための最良の形態】
【００１１】
本発明に係る発明は、目的とする分布形状と分布密度に応じて設計される傾斜付き壁構造を有するマスク材を作製する過程と、当該物質の溶液あるいは懸濁液を、対象基材上に載置した前記マスク材に加え、傾斜付き壁構造によって規定される領域内に当該物質を沈降させる過程とを含み、これにより壁構造の上部境界によって囲まれた領域内を通過して沈降する物質が、壁構造の下部境界によって囲まれた所定の領域内に集積されることを特徴とするものである。
【実施例】
【００１２】
本発明の１実施例について、図に基づいて説明すると、図１は本発明に係る傾斜付き壁構造を有するマスク材およびそれを用いた物質集団形成方法の一例を示す断面模式図、図２は図１と同様の傾斜付き壁構造を有するマスク材およびそれを用いた物質集団形成方法の一例を示す断面模式図、図３は傾斜付き壁構造を有するマスク材の１実施形態の電子顕微鏡斜視像、図４は図３に示すマスク材を使用して形成したビーズ集団について、上部境界領域の一辺の長さと、下部境界領域面に堆積したビーズの数の関係を示すグラフ、図５はマイクロビーズの集団形成後の光学顕微鏡観察像である。
【００１３】
図１、図２において、１はマスク材であり、このマスク材は上部開口面（上部境界面）２と下部開口面（下部境界面）３の形状を独立に任意に規定し、その間を傾斜付き壁構造（傾斜面）４によって繋いだ形状として構成された略逆四角錐状の凹部を有し、マスク材にはこの凹部が図３に示すように枡目状に多数配列されている。なお、凹部の形状は逆四角錐状に限定することはなく、逆円錐形、逆三角錐形等適宜の形状を選択することができる。また、傾斜付き壁構造は、必要に応じて複数段階に傾斜角度を変更することができる。
【００１４】
マスク材１の外周には図２に示すように適宜外周溝５が形成されており、また凹部同士を連結する境界部は図２に示すように傾斜面同士が当接してナイフリッジを形成するように接続されている。このように壁上部を全て傾斜面とすることにより、目的領域外への対象物質の堆積を防ぐことができ、また外周に外周溝を形成することにより容器側面の影響による不均等な物質侵入を防止することができる。
【００１５】
前記マスク材１を載置する基材６は図２では周囲に壁７を有しており、この壁７の内側に前記マスク材１が図２に示すように載置される。なお、前記基材６の周囲に形成する壁７は、必ずしも必要ではなく、適宜不要とすることができる。
【００１６】
上述したように本発明によれば、対象物質の分布形状は、壁構造の下部境界（下部開口面の形状）によって規定することができる。即ち、前記壁構造の下部境界によって囲まれる領域の面積（下部開口面積）をｓ（ｍｍ2 ）、壁構造の上部境界によって囲まれる領域の面積（上部開口面積）をＳ（ｍｍ2 ）、対象物質の溶液又は懸濁液の濃度をＣ（ｍｍ−３）、加える液体の深さをＬ（ｍｍ）とすると、壁構造の下部境界によって囲まれた所定の領域内に集積する物質の分布面密度Ｄ（ｍｍ−２）は、下式で表される。
Ｄ＝ＣＬＳ／ｓ
よって、傾斜付き壁構造の上部境界と、下部境界を、それぞれ独立に規定することにより、任意の分布形状と分布密度を有する、当該物質の集団を対象基材上に形成することができる。さらに、上部境界と下部境界の形状の複数の組み合わせを、同一のマスク材上に多数作製しておくことにより、対象物質を含む１種類の濃度の母溶液あるいは懸濁液から、分布形状と分布密度の異なる複数の組み合わせを有する当該物質の子集団群を、一度の母溶液あるいは懸濁液を対象基材上に載置した前記マスク材に加える操作で、同一基材上に一括形成することができる。
【００１７】
上記の本発明において、マスク材１の傾斜付き壁構造４の上面を全て、いずれかの下部境界面へ向か傾斜面とすれば、目的領域外への物質の堆積を防ぐことができる。これにより、加えた物質のほぼ全量を集団形成に利用することができる。
また、上記の本発明において、マスク材１の壁構造４の上部境界線に沿って、壁構造の上面に溝を設けることにより、初期段階で、目的領域外に堆積した物質が、その後の過程で、意図せず、領域内に侵入することを防ぐことができる。
【００１８】
本発明の傾斜付き壁構造を有するマスク材１は、傾斜付き壁構造部分と、上面部分と、底面部分とが、それぞれ同一材料もしくは、異なる材料で作製されていてよい。
また、本発明の傾斜付き壁構造を有するマスク材は、少なくとも傾斜壁部分に当該物質の接着を抑制するための物質が、適当な表面修飾あるいはコーティングがなされていることが好ましいが、マスク材を構成する材料自体が当該物質に対して非接着性である場合は、この限りでない。
また、当該物質を溶解、あるいは懸濁させる液体が、マスク材と反応しない液体であることを使用することができる。
【００１９】
本発明の手法で集団形成させる対象となる物質は、細胞、タンパク質、核酸、生体由来高分子、金属微粒子、半導体微粒子、セラミック微粒子、樹脂微粒子のいずれかまたは、これらを組み合わせた系であってよい。
【００２０】
実施例１．マイクロビーズの集合体形成
本発明の実施例の１つとして、直径10μｍのラテックス製マイクロビーズを用いた集団形成について示す。図３に示すＰＤＭＳ製の、逆四角錐形状の傾斜付き壁構造を有するマスク材をモールドにより作製した。モールドの鋳型は、エポキシ系光感光性樹脂を用いて、光造形法により作製したが、本発明のマスク材の作製方法はこれに限るものではない。
傾斜付き壁構造の上部境界領域の正方形の一辺は、４００μｍ、６００μｍ、８００μｍの３通り、下部境界領域の正方形の一辺は、４０μｍ、８０μｍ、１６０μｍの３通りとし、合計９種類の組み合わせを有する傾斜付き壁構造を、８ｍｍ四方の基材上に密に多数配置した。
【００２１】
前記マスク材をガラス基材上に吸着させ、その上に、２．３×１０５個／ｍｌの濃度のマイクロビーズ懸濁液５０μｌを滴下した。その結果、壁で囲まれた各領域内に堆積したビーズ数は、ほぼ理論値どおり、上部境界領域の面積に正比例することが確認された（図４参照）。また、その結果、下部境界領域内のビーズの分布面密度は、下部境界領域の面積に反比例することも確認された（図５）。さらに、この時、目的領域外、すなわち、下部境界領域以外での、ビーズの堆積は確認されなかった。これにより、壁構造の上部を全て傾斜面とすることにより、対象物質を効率よく集団形成に利用できることが示された。  以上の結果により、本発明の手法を用いて、規定の分布形状、分布面密度を有するマイクロビーズの集団群を、１種類の濃度の懸濁液から、同一の基材上に一括形成できることが示された。
【００２２】
実施例２．細胞非接着性でありプラスチック基材上での細胞の集合体形成
図６に本発明の応用例の模式図を示す。この例は、浮遊状態での細胞塊形成を示すものであり、細胞は基材上に堆積して集合するが、基材は細胞非接着性であるため、細胞同士で接着し、自発的に球状の細胞塊を形成する状態を示している。
細胞を浮遊状態で培養すると、近隣の細胞同士が自発的に接合して、最大で２００μｍ程度の凝集塊を形成することが知られている。本発明の方法を用いることにより、初期細胞数、細胞分布密度を規定して、浮遊状態での細胞塊の自発形成過程を観察することが可能となった（図６）。下記実施例では、マウス膵管由来幹細胞を用いた。
【００２３】
図３に示す形状のＰＤＭＳ製マスク材を、実施例１と同様の方法により作製した後、マスク材表面を両親媒性の高分子量ＰＥＧ溶液に浸漬し、親水化した。これにより、細胞のマスク材表面への接着が抑制される。このマスク材を細胞非接着性の基材上に載置した。  図７は非接着性マスク材上に、２×１０５個／ｍｌの濃度の細胞懸濁液２００μｌを滴下し、３７°Ｃ、５％ＣＯ２雰囲気下で、３日間培養した膵幹細胞の細胞塊を示す写真である。その結果、壁で囲まれた各領域内で、２日後に球状の細胞凝集塊が確認された。凝集塊のサイズは、上部境界領域の面積、即ち、初期細胞数に比例して大きくなっていた（図７）。また、今回の条件範囲内では、初期分布密度の有意な影響は見られなかった。
以上の結果により、本発明の方法を用いて、対象物質の、分布形状（サイズ）と分布密度の多数の組み合わせによる実験結果が、１回の準備操作で、一括して取得できることが示された。
【００２４】
実施例３．細胞接着性ゲル基材上での細胞の集合体形成
細胞は生体内では、接着の足場となる高分子に囲まれて生存している。生体外でも、細胞接着性の高い高分子ゲル中で細胞培養することにより、生体内と類似の組織構造を形成させ、同等の機能を発現させることが、再生医療への応用などの観点から検討されている。
図８は本例に係る３次元ゲルマトリックス内での細胞塊形成を説明するための断面模式図を示す。
細胞はマスク材の下部開口面に堆積した後、細胞接着性の高い３次元ゲルマトリックス内に自発的に移動するため、基材表面に形成された細胞集団群は、時間とともにゲル内に移動する。ゲル内では、細胞は３次元的に増殖し、自発的に球状の細胞塊を形成する。
本発明の手法によれば、分布形状と、分布面密度を規定して形成された細胞集団群を、固体基材のみならず、様々な素材面上に形成することが可能であり、細胞の成長に好適なゲル材料にも適用できる。下記実施例では、マウス膵管由来幹細胞を対象物質として、前記細胞の成長に適したマトリゲル層の表面に、本発明のマスク材を用いて細胞集団群を形成することにより、マトリゲル内で生体の膵島に類似した構造及び機能を発現させるための、至適初期条件を一括検討した（図８）。
【００２５】
図３に示した形状のＰＤＭＳ製マスク材を、底面が貫通するように、モールドにより作製した後、実施例２と同様の方法により、表面を親水化した。その後、厚さ２ｍｍのマトリゲル層の表面に前記マスク材を静置し、ゲルの吸着力により両者を接着した。
前記のマスク材上に、２×１０５個／ｍｌの濃度の細胞懸濁液２００μｌを滴下し、３７°Ｃ、５％ＣＯ２雰囲気下で、４日間培養した。その結果、壁で囲まれた各領域内のマトリゲル層表面に形成された細胞集団は、数時間以内にマトリゲル層の内部に自発的に移動し、１日後には、球状の細胞凝集塊が確認された。応用例２の場合と同様、上部境界領域の面積に正比例して、初期細胞数が決まるため、細胞塊のサイズもことなっている（図９）。実施例２の浮遊状態での凝集塊形成と比べ、24時間程度早く凝集塊が形成された。これは、細胞周囲に移動及び、増殖の足場となるマトリゲルが豊富に存在したためであると考えられる。以上の結果により、本発明の手法を用いて、対象物質の、分布形状（サイズ）と分布密度の組み合わせを規定した集団群が、任意の材料面に形成できることが示された。
【００２６】
以上実施例をあげて本発明について説明したが、本発明は上記実施例に限定されることはない。例えば、マスク材の材質、マスク材に形成する凹部形状等は対象とする母液にあわせて自由に選択することができる
【産業上の利用可能性】
【００２７】
本発明は、細胞の生体内での機能を生体外で再現するための再生医療分野に利用することができる。
【図面の簡単な説明】
【００２８】
【図１】本発明に係る傾斜付き壁構造を有するマスク材およびそれを用いた物質集団形成方法の一例を示す断面模式図である。
【図２】図１に示す傾斜付き壁構造を有するマスク材およびそれを用いた物質集団形成方法の一例を示す断面模式図である。
【図３】傾斜付き壁構造を有するマスク材の１実施形態の電子顕微鏡斜視像である。
【図４】図２に示すマスク材を使用して形成したビーズ集団について、上部境界領域の一辺の長さと、下部境界領域面に堆積したビーズの数の関係を示すグラフである。
【図５】マイクロビーズの集団形成後の光学顕微鏡観察像である。
【図６】浮遊状態での細胞塊形成を示す図である。
【図７】非接着性マスク材上に、２×１０５個／ｍｌの濃度の細胞懸濁液２００μｌを滴下し、３７°Ｃ、５％ＣＯ２雰囲気下で、３日間培養した膵幹細胞の細胞塊を示す写真である。
【図８】本例に係る３次元マトリックス内での細胞塊形成を説明するための断面模式図である。
【図９】本発明を用いて、マトリゲル面上に集団形成された後、４日間培養した膵幹細胞の細胞塊を示す写真である。
【符号の説明】
【００２９】
１      マスク材
２      上部境界面（上部開口面）
３      下部境界面（下部開口面）
４      傾斜付き壁構造
５      外周溝
６      基材
７      壁
【図１】
2010068728.tif 000003
【図２】
2010068728.tif 000004
【図３】
2010068728.tif 000005
【図４】
2010068728.tif 000006
【図５】
2010068728.tif 000007
【図６】
2010068728.tif 000008
【図７】
2010068728.tif 000009
【図８】
2010068728.tif 000010
【図９】
2010068728.tif 000011